"ペーパーウエブをクレーピングする方法であって:a回転するクレーピングシリンダーに、少なくとも1つの接着剤、少なくとも1つの離型剤、及び少なくとも1つのポリグリセロールを含むコーティング組成物を塗布すること;bペーパーウエブのクレーピングシリンダーに対する接着を達成するために、ペーパーウエブをクレーピングシリンダーに対して圧迫すること;及びcドクターブレードによりペーパーウエブをクレーピングシリンダーから取り除くこと、を含む方法。前記コーティング組成物が、グリセロールの揮発性の範囲を超える温度においても可塑化されたままである、請求項1に記載の方法。前記ポリグリセロールが、コーティング組成物の1~70である、請求項1に記載の方法。前記コーティング組成物が、100度C未満のガラス転移点を有する、請求項1に記載の方法。紙がクレーピングシリンダーから取り除かれた後に、前記コーティング組成物が、容易に再水和性rewettableになる、請求項1に記載の方法。前記ポリグリセロールが、以下より成る群から選ばれる、請求項1に記載の方法:下式のポリグリセロールであって、式中、m、n、o、p、q、及びrは、0より大きく25未満の整数である、ポリグリセロール、グリセロールとエピクロルヒドリンの架橋結合により形成されるポリグリセロール、塩基縮合ポリグリセロール、グリシドールを主成分とするモノマーの縮合によるもの、及びそれらの任意の組み合わせ。前記ポリグリセロール構造が、直鎖状、分枝状、多分枝状hyperbranched、樹枝状dendritic、環状及びそれらの任意の組み合わせより成る群から選ばれる、請求項1に記載の方法。前記ポリグリセロールが、100g/molより大きい分子量を有する、請求項1に記載の方法。前記コーティングが、更に、ポリアミノアミド-エピクロルヒドリンPAE樹脂、ポリアミン-エピクロルヒドリン樹脂、ポリアクリルアミド、ポリビニルアミン、ポリビニルピロリドン、天然ポリマー、誘導化された天然ポリマー、澱粉、グアーガム、カルボキシメチルセルロース、ヒドロキシエチルセルロース、ヒドロキシプロピルセルロース、機能性添加物、約12~約22個の炭素原子より成る脂肪鎖を有する有機第四級塩、ジアルキルイミダゾリウム第四級塩、ジアルキルジアミドアミン第四級塩、モノアルキルトリメチルアンモニウム第四級塩、ジアルキルジメチルアンモニウム第四級塩、トリアルキルモノメチルアンモニウム第四級塩、エトキシル化第四級塩、ジアルキル及びトリアルキルエステル第四級塩、ポリシロキサン、四級シリコーン、有機反応性ポリシロキサン、アミノ-官能性ポリジメチルシロキサン、ポリアミン、ポリアミド、ポリアミドアミン、アミドアミン-エピクロルヒドリンポリマー、ポリエチレンイミン、ポリビニルアルコール、ビニルアルコール共重合体、ポリビニルアセテート、ビニルアセテート共重合体、ポリエーテル、ポリアクリル酸、アクリル酸共重合体、セルロース誘導体、澱粉、澱粉誘導体、動物性にかわ、架橋されたビニルアミン/ビニルアルコールポリマー、グリオキサル化アクリルアミド/ジアリルメチルアクリルアミド共重合体、架橋したカチオン性ポリアミノアミドポリマーを主成分とするハロゲンを含まないクレーピングシリンダー接着剤、及びそれらの任意の組み合わせを含む、請求項1に記載の方法。前記コーティング組成物が、更に、乳酸又は乳酸塩を含む、請求項1に記載の方法。前記コーティングが、更に、離型剤、他の変性剤リン酸塩を含む、及び機能性添加物を含む、請求項1に記載の方法。前記コーティング組成物が、ポリグリセロール、ポリグリセロール誘導体、グリセロールを主成分とするポリオール、及びそれらの任意の組み合わせを含む、請求項1に記載の方法。前記離型助剤が、以下のものよりなる群から選ばれる1つのものを含む、請求項1に記載の方法:ナフテン油、パラフィン油、植物油、鉱油、又は合成油及び乳化性界面活性剤より成る離型油、脂肪酸、アロコキシル化アルコール、アルコキシ化脂肪酸などの界面活性剤の1つ以上から製剤される離型助剤、並びにそれらの任意の組み合わせ。前記コーティング組成物が、水溶液、乳化液、又は分散液として塗布される、請求項1に記載の方法。請求項1に記載の方法により製造される、クレープされた紙。少なくとも1つの本発明の実施形態は、ペーパーウエブをクレーピングする方法であって:a回転するクレーピングシリンダーに、少なくとも1つの接着剤、少なくとも1つの離型剤、及び少なくとも1つのポリグリセロールを含むコーティング組成物を塗布すること;bペーパーウエブのクレーピングシリンダーに対する接着を達成するために、ペーパーウエブをクレーピングシリンダーに対して圧迫すること;及びcドクターブレードによりペーパーウエブをクレーピングシリンダーから取り除くこと、を含む方法を志向する。前記コーティング組成物は、グリセロールの揮発性範囲を超える温度で可塑性であることができる。前記ポリグリセロールは、前記コーティング組成物の1~70であってよい。前記コーティング組成物は100度C未満のガラス転移点を有することができる。前記コーティング組成物が、前記コーティング組成物は、紙がクレーピングシリンダーから取り除かれた後に、容易に再び濡らされることができる。前記ポリグリセロールは、以下のものより成る群から選ばれることができる:下式のポリグリセロールであって、式中、m、n、o、p、q、及びrは、0より大きく25未満の整数であるポリグリセロール、グリセロールとエピクロルヒドリンの架橋結合により形成されるポリグリセロール、塩基縮合ポリグリセロール、グリシドールを主成分とするモノマーの縮合によるもの、及びそれらの任意の組み合わせ。前記ポリグリセロール構造は、直鎖状、分枝状、多分枝状hyperbranched、樹枝状dendritic、環状及びそれらの任意の組み合わせより成る群から選ばれることができる。前記ポリグリセロールは、100g/moleを越える分子量を有することができる。前記コーティングは、更に、ポリアミノアミド-エピクロルヒドリンPAE樹脂、ポリアミン-エピクロルヒドリン樹脂、ポリアクリルアミド、ポリビニルアミン、ポリビニルピロリドン、天然ポリマー、誘導化された天然ポリマー、澱粉、グアーガム、カルボキシメチルセルロース、ヒドロキシエチルセルロース、ヒドロキシプロピルセルロース、機能性添加物、約12~約22個の炭素原子より成る脂肪鎖を有する有機第四級塩、ジアルキルイミダゾリウム第四級塩、ジアルキルジアミドアミン第四級塩、モノアルキルトリメチルアンモニウム第四級塩、ジアルキルジメチルアンモニウム第四級塩、トリアルキルモノメチルアンモニウム第四級塩、エトキシル化第四級塩、ジアルキル及びトリアルキルエステル第四級塩、ポリシロキサン、四級シリコーン、有機反応性ポリシロキサン、アミノ-官能性ポリジメチルシロキサン、ポリアミン、ポリアミド、ポリアミドアミン、アミドアミン-エピクロルヒドリンポリマー、ポリエチレンイミン、ポリビニルアルコール、ビニルアルコール共重合体、ポリビニルアセテート、ビニルアセテート共重合体、ポリエーテル、ポリアクリル酸、アクリル酸共重合体、セルロース誘導体、澱粉、澱粉誘導体、動物性にかわ、架橋されたビニルアミン/ビニルアルコールポリマー、グリオキサル化アクリルアミド/ジアリルメチルアクリルアミド共重合体、架橋したカチオン性ポリアミノアミドポリマーを主成分とするハロゲンを含まないクレーピングシリンダー接着剤、及びそれらの任意の組み合わせを含むことができる。前記コーティング組成物は、更に乳酸又は乳酸塩を、更に離型剤、他の変性剤リン酸塩を含む、機能性添加物、ポリグリセロール、ポリグリセロール誘導体、任意のグリセロールを主成分とするポリオール、及びそれらの任意の組み合わせを含むことができる。前記離型助剤は、以下のものよりなる群から選ばれる1つのものを含むことができる:ナフテン油、パラフィン油、植物油、鉱油、又は合成油、及び乳化性界面活性剤より成る離型油、脂肪酸、アロコキシル化アルコール、アルコキシ化脂肪酸などの界面活性剤の1つ以上から製剤される離型助剤、並びにそれらの任意の組み合わせ。前記コーティング組成物は、水溶液、乳化液、又は分散液として塗布されることができる。クレープされた紙は本発明の方法に従って製造される。定義本出願の目的のための、用語の定義は以下のとおりである:分散とは、連続相の液体の全体に分散された、典型的には、コロイド状のサイズの極端に細かい個体粒子の熱力学的に不安定な混合物であって、それ以外の方法によっては互いに混和しないものを意味する。分散は、少なくとも一時的には、分散剤により安定化され得る。エマルションとは、微小球として連続相の液体の全体に高度に分散された、分散相の液体の熱力学的に不安定な混合物であって、それ以外の方法によっては互いに混和しないものを意味する。エマルションは、少なくとも一時的には、界面活性剤、及び乳化剤により安定化され得る。ポリマー性ポリオールとは、ポリマーを形成するモノマーの反復単位の少なくとも一部分がポリオールであり、並びに限定はされないが、ポリグリセロール、ポリグリセロール誘導体、及び少なくとも1つのグリセロールのモノマー単位、及び少なくとも別の単一モノマー単位から、モノマー単位配列の順序に無関係に、他の複数のモノマー単位より成るポリマー、並びにそれらの任意の組み合わせを含むポリマーを意味する。ポリオールとは、脂肪族骨格の別個の炭素原子に結合している、少なくとも2つの水酸基を含む化合物又はポリマーを意味し、限定はされないが、グリセロール、ペンタエリスリトール、トリメチロールエタン、トリメチロールプロパン、1,2,6-ヘキサントリオール、ソルビトール、イノシトール、ポリビニルアルコール及びグリセロールを主成分とするポリオールを含む。可塑剤とは、物質に加えられたときに、しばしばその物質のガラス転移点を低下させる結果として、その物質の柔軟性及び加工性の増大を引き起すものを意味する。万一、上記の定義又は本出願の他の箇所で言明される定義が、辞書、又は参照により本願に組み込まれたソースにおいて通常使用される意味明示的な、又は暗示的なと一致しない場合は、本出願、及びとりわけ特許請求範囲の用語は、本出願の定義に従い解釈されるべきものと理解され、及び通常の定義、辞書の定義、又は参照により組み込まれた定義に従うべきではない。少なくとも1つの本発明の実施形態は、接着剤、離型剤、及び変性剤を含むヤンキードライヤーコーティング組成物を志向する。前記接着剤は、紙マットをヤンキードライヤーのドラム表面に結合させる。本発明は、セルロース系繊維、合成繊維、及びそれらの任意の組み合わせを含む紙マットへの適応を包含する。前記離型剤は、ドクターブレードが乾燥紙マットをドラムから取り除くことを可能にするために、接着剤の強度を低下させる。前記変性剤は、前記コーティング組成物を可塑化し、柔軟に保ち、並びに再水和性になること及び高温下にある間の接着を維持することを可能とする。ヤンキードライヤーコーティング組成物は、米国特許出願第12/273217号に記載されている。少なくとも1つの実施形態では前記変性剤は、グリセロールを主成分とする、ポリグリセロール、ポリグリセロール誘導体、及び少なくとも1つのグリセロールのモノマー単位、及び少なくとも別の単一モノマー単位から、モノマー単位配列の順序に無関係に、他の複数のモノマー単位より成るポリマー、並びにそれらの任意の組み合わせを含む、ポリマー性ポリオールを含む組成物である。適切な、グリセロールを主成分とするポリマー性ポリオールとしては、限定はされないが、米国特許出願第12/582,827号及び米国特許出願公開第2009/0130006号に記載されているものが挙げられる。少なくとも1つの実施形態では、前記ポリマー性ポリオールは100より大きい分子量を有する。少なくとも1つの実施形態では、前記変性剤は、ポリグリセロールを含む組成物である。適切なポリグリセロールとしては、限定はされないが、米国特許出願第12/582,827号及び米国特許出願公開第2009/0130006号に記載されているものが挙げられる。少なくとも1つの実施形態では、前記ポリグリセロールは100より大きい分子量を有する。グリセロールには、例えば、米国特許第一5,187,219号に記載されているように、他の物質において、可塑剤としての特定の使用法があることは知られているが、ヤンキードライヤーコーティングにおいて、ポリグリセロールが試されたことはない。少なくとも1つの実施形態では、前記ポリグリセロールは、ジグリセロール、トリグリセロール、及び図1に図示される構造により特定される、より高次の同族体より成る群から選ばれる一つである。前記ポリグリセロールは、エピクロルヒドリンとの架橋反応により、グリセロールとの縮合により、グリシドールを主成分とするモノマーの重合により、又はそれらの任意の組み合わせにより調製され得る。少なくとも1つの実施形態では、前記ポリグリセロールは図1に図示される構造を有することができる。前記ポリグリセロールは、限定はされないが、直鎖状構造I及びII、分枝状、多分枝状、又は樹木状構造III、IV、及びV、環状構造V、VI及びVII並びにそれらの任意の組み合わせを含む、図2に一覧される構造から選ばれる少なくとも1つの構造の、少なくとも2つの反復単位を含む構造を含む。図2のいかなる構造も、それ自身を含む任意の1つの構造、又は複数の構造と、構造中の遊離水酸基の官能性を介して、結合されることができる。図2の基本的な環状構造中の環状結合は、結合の一部分、又は複数部分として、任意の1つの構造又は複数の構造を含むことができる。図1及び図2では、各構造中の番号、m、n、n ́、o、p、q及びrは、独立して任意の数、0、1、2、...25であってよい。図1のR及びR ́は、CH2nであり、及びnは独立して1又は0であることができる。少なくとも1つの実施形態ではヤンキーコーティングのための前記変性剤は、ポリグリセロール誘導体を含む。前記誘導体は、1~22個の炭素原子を有するポリグリセロールからの誘導化により得ることができる。この修飾は、限定はされないがアルキル化、アルコキシル化、エステル化などを含むことができる。少なくとも1つの実施形態では、本発明の接着剤組成物は、希薄された水溶液としてクレーピングシリンダーの表面に塗布される。一実施形態では、この希薄された水溶液は、約0.01~約10.0重量パーセントの本発明のポリマーを含む。他の実施形態では、本発明のポリマーは、水溶液中に、約0.05~約5.0重量パーセント含まれる。他の実施形態では、本発明のポリマーは、水溶液中に、約0.1~約1.0重量パーセント含まれる。クレーピング接着剤分野の当業者は、混合物中に大きな割合の水が存在する理由が、部分的には、クレーピングシリンダーに、非常に薄い接着剤層を堆積する必要があることに基づくことを理解するであろう。一実施形態では、この堆積はスプレーブームにより最も容易に達成される。少なくとも1つの実施形態では、上述のスプレーによる塗布は、例えば、混合を改善し、分離の可能性を低下させるための、二重又は三重の被覆のために設計された、スプレーブームの使用による、スプレーブームの振動による、及びスプレーブームの出口からの、希薄された離型助剤組成物の再循環による、などの、さまざまな手段によって更に改善され得る。少なくとも1つの実施形態では、これも水性の形態である離型助剤が、ポリマー接着剤とともにヤンキードライヤーに塗布される。この離型助剤は、ヤンキードライヤー表面、及びティッシュペーパーをヤンキードライヤーからクレープするために用いられるドクターブレードとの間の潤滑を提供する。この離型助剤は、クレーピングプロセスの間に接着剤からティッシュペーパーが離れることも可能にする。代表的な離型助剤としては、ナフテン油、パラフィン油、植物油、鉱油又は合成油から成る離型油及び乳化性界面活性剤が挙げられる。離型助剤の安定な水性分散物を形成するために、典型的には、アルコキシル化されたアルコール、アルコキシル化された脂肪酸などの、1つ以上の界面活性剤が製剤される。この離型助剤接着剤組成物の前、もしくは後にクレーピングシリンダーに塗布されることができるか、又はクレーピングシリンダーへの塗布のために接着剤とともに加えられることができる。少なくとも1つの実施形態では本発明の接着剤組成物は、当技術分野でティッシュ又はタオルの柔軟性を改善するために用いられる機能性添加物と組み合わせて用いることができる。代表的な機能性添加物としては、約12~約22個の炭素原子の脂肪鎖を有する、ジアルキルイミダゾリウム第四級塩、ジアルキルジアミドアミン第四級塩、モノアルキルトリメチルアンモニウム第四級塩、ジアルキルジメチルアンモニウム第四級塩、トリアルキルモノメチルアンモニウム第四級塩、エトキシル化第四級塩、ジアルキル及びトリアルキルエステル第四級塩などを含む有機第四級塩が挙げられる。追加的な適切な機能性添加物としては、ポリシロキサン、四級シリコーン、有機反応性ポリシロキサン、アミノ官能性ポリジメチルシロキサンなどが挙げられる。少なくとも1つの実施形態では、クレープされた紙を製造するための、前記クレーピング接着剤としては、限定はされないが以下のものが挙げられる:ポリアミン、ポリアミド、ポリアミドアミン、アミドアミン-エピクロルヒドリンポリマー、ポリエチレンイミン、ポリビニルアルコール、ビニルアルコール共重合体、ポリビニルアセテート、ビニルアセテート共重合体、ポリエーテル、ポリアクリル酸、アクリル酸共重合体、セルロース誘導体、澱粉、澱粉誘導体、動物性にかわ、米国特許第5,374,334号に記載される架橋されたビニルアミン/ビニルアルコールポリマー、グリオキシル化されたアクリルアミド/ジアリルメチルアクリルアミド共重合体;米国特許第5,179,150号に記載され、及び特許請求されているポリマー;米国特許第5,187,219号に記載され、及び特許請求されているポリマー;米国特許第6,277,242号B1に記載され、及び特許請求されている、約0.1~約50重量パーセントの第一のポリアミド-エピハロヒドリン樹脂及び約99.9~約50重量パーセントの第二のポリアミド-エピハロヒドリン樹脂の混合物;及び米国特許第5,382,323号に記載され、及び特許請求されている、架橋されたカチオン性ポリアミノアミドポリマーを主成分とするハロゲンを含まないクレーピングシリンダー接着剤。上述のことは、説明の目的で提示され、及び本発明の範囲を制限することが意図されていない、以下の実施例を参照することにより、よりよく理解され得る。市販のジグリセロール、及びSolvayChemicalInternationalベルギーよりの、ポリグリセロール-3及びNalcoCompanyイリノイ州ネーパービルNapervilleから入手可能である、合成された物質であるPG-1、及びPG-2を含む、さまざまなポリグリセロールのサンプルが体積粘性率及び分子量の測定のために特性化された。これらのサンプルの説明が表1に提供され及び全てのサンプルがグリセロール分子量=92g/moleよりも高い粘度及び分子量を有することが示されている。サンプルの体積粘性率は、RheometerAR2000TAInstruments,デラウエア州ニューキャッスルNewCastleにより測定された。測定は、5s-1のせん断率、40度Cで、回転モードにより行われた。2000μmのギャップを持つ60mmの平行板が用いられた。分子量測定では、全てのサンプルがSECサイズ排除クロマトグラフィー法により分析され、及び報告されている分子量MWは、PEG/PEO標準の較正に基づく重量平均分子量である。塩基縮合により調製されたポリグリセロールは、乳酸又は乳酸塩を含み得る。実施例1ポリグリセロール製造の一般的操作手順:グリセロール500.0部及びNaOH又はKOH溶液反応固体の全重量に対する活性物質の重量により3~10の混合物を、特定の流速の不活性気体下に、撹拌しながら、徐々に230~260度Cに加熱した。この温度でこの反応混合物を、所望の反応時間時間単位で撹拌し、及び2時間後に、処理中のサンプルを抜き出し、更にその後は1時間又は2時間ごとに生成物の測定のためにサンプルを抜き出した。反応開始後0~4時間の間は、1時間毎に、グリセロール1モルに対して、0.2~8molでの窒素流速を加えるか、又は反応終了まで、760mmHg未満の真空圧を加えた。このポリグリセロール生成物は、水で希薄後に、pH調整をして、又はせずに、直接塗布に用いられた。実施例2ポリグリセロールサンプルの揮発性が、熱重量分析TGAにより測定された。図3は、グリセロール及びさまざまなポリグリセロールサンプルのTGA重量損失曲線の重ねあわせである。表2は、各サンプルで5の重量損失が起きる時点の温度を一覧している。グリセロールの5重量損失は162度Cで生じるが、ポリグリセロールサンプルの5重量損失は有意により高い温度で生じている。このことは、ポリグリセロールサンプルの全てが、グリセロールよりも揮発性が低いことを示唆している。約20~40mgのサンプルをTGATAInstruments,デラウエア州ニューキャッスルNewCastleを用いて、10度C/minの加熱速度で空気中流速:90mL/minで分析した。実施例3希薄溶液中で、グリセロールに比較して低揮発性であるポリグリセロールが図4に図示されている。変性剤濃度がより希薄になるにつれて、グリセロールに対するポリグリセロールの有用性がより明白になる。1変性剤濃度では、105度Cで16.5時間の乾燥後に実質的に100のグリセロール変性剤が失われる。それに対して高々10のポリグリセロール変性剤が失われるだけである。実施例4.ヤンキードライヤー組成物の一部として製剤されたときのポリグリセロールの可塑化性、が、ガラス転移点Tg及び貯蔵剪断弾性率G ́の測定から実証された。ポリマーのTgは、示差走査熱量測定法により測定され、及びポリマー薄膜のG ́はレオメータにより測定された。表3は、PAEを主成分とする薄膜のTg及びG ́に対する変性剤の効果を示している。この結果は、ポリグリセロールが、グリセロールと同様に効果的な可塑剤であることを実証している。ポリグリセロールはグリセロールと同様の様式でTgを低下させ、及びポリグリセロールにより変性されたPAE薄膜は、変性されないものと比べて、より柔らかい薄膜であった。TAQ200示差走査熱量計TAInstruments,デラウエア州ニューキャッスルNewCastleがTg測定に用いられた。ポリマーサンプルは、薄膜をポリプロピレンの皿の中で成型して調製した。サンプルは一晩105度Cのオーブンの中で乾燥された。約10~15mgのサンプルをDSCパンに蓋をして密封した。このサンプルを10度C/minの昇温速度で加熱した。Tgは半値幅法を用いて二回目の走査から測定した。貯蔵剪断弾性率G ́は、RheometerAR2000TAInstruments,デラウエア州ニューキャッスルNewCastleにより測定された。ポリマー薄膜は、5w/w溶液からの成型により調製した。この薄膜は一晩95度Cのオーブンで乾燥された。乾燥した薄膜は、ダイによって型抜きされた直径8mm。この8mmのディスクを8mmの平行板を用いて、110度C及び1Hzで測定された。実施例5.ポリグリセロール及びグリセロールの接着に与える効果を比較するために、乾燥接着剥離試験drytackpeeltestを行った。この試験では、加熱された金属板に接着された木綿片を、引き剥がすのに必要な力が測定された。第一に、PAE粘着性組成物を40の塗装用ロッドにより、金属板に塗布した。板に塗布した接着剤の固体分は15未満であった。この板を100度Cに加熱し、乾燥した木綿片を1.9kgの円筒ローラーにより圧迫した。この金属板を、次いで105度Cに加熱し、及び木綿片を15分間、乾燥のために放置した。次いで金属板を試験装置に挟んで、180度の角度で一定速度により木綿片を板から引き剥がした。図5に示される試験結果は、本発明の有効性を実証している。変性剤を用いていないサンプルは、PAE接着剤薄膜が乾燥されたために、乾燥接着を示さず、薄膜は脆弱になり、及び木綿片が接着するには、硬くなりすぎる。グリセロール変性剤が、薄膜をより柔軟にして、乾燥接着を増強する一方で、図5は、グリセロール含有薄膜を修飾剤として用いる場合と比較して、ポリグリセロール含有薄膜が、より優れた乾燥接着を持つことを明白にしている。このデータは、このような効果的な可塑剤としてのポリグリセロールの機能のために、ポリグリセロールにより変性された薄膜のサンプルに、グリセロールの残量が存在するような稀な状況においてさえも、ポリグリセロールのより大量の存在量、及び有効性が、残渣のグリセロールのいかなる効果をも凌駕するために、残渣のグリセロールが、ポリアミドアミン/エピハロヒドリンのための可塑剤として効果的に機能することがないことをも明らかにする。更に、図3も、特定の使用条件下例えば、100~162度Cの環境では、ポリグリセロールの揮発性がより少ないために、それらの条件下では、グリセロールは、グリセロールが蒸散する一方で、滞留するポリグリセロールが可塑剤として機能するために、グリセロールが、ポリアミドアミン/エピハロヒドリン樹脂のための有効な可塑剤とはならないことを明らかにする。本発明が多くの異なる形態で具体化され得る一方で、本明細書には図面が示され、及び本発明の特定の好適な実施形態が詳細に記載されている。本開示は、本発明の原理の例示であり、及び説明された特定の実施形態に本発明を限定する意図を持たない。本願中の全ての特許、特許出願、科学的論文、及びいかなる他の引用された資料も、引用により、ここにその全体が本願に組み込まれる。更に、本発明は本明細書において記載され、及び本明細書に組み込まれた、さまざまな実施形態の一部又は全てのいかなる可能な組み合わせも包含する。上記の開示は、説明的であって包括的であることが意図されていない。この説明は、当業者に多くの変化及び代替手段を示唆するであろう。全てのこれらの代替手段及び変化は、原文における用語comprising:含んでいるがincluding,butnotlimitedto:含んでいるが~に限定されないを意味している、請求項の範囲内に包含されることが意図されている。当技術分野に通暁した者には、本明細書に記載された具体的な実施形態の他の等価物を認知することが可能であり、そのような等価物も請求項により包含されることが意図される。このことは、本発明の好適かつ代替的な実施形態の説明を完成する。当業者は本明細書に記載された具体的な実施形態についての他の等価物を認知し得るが、それらの等価物は、本明細書に添付される特許請求の範囲に包含されることが意図されている。本明細書において開示される全ての範囲及びパラメータは、任意及び全ての部分的範囲、その中に部分的に集計されるもの、及び終点までの全ての数字を包含するものと理解される。例えば、1~10の範囲とは、最小値である1から、最大値である10までの間の1及び10を含む、任意及び全ての部分的範囲、即ち、最小値である1又はより大きな値から始まり例えば1~6.1など、最大値である10又はそれ未満の値で終了する例えば、2.3~9.4、3~8、4~7など、そして最終的には、その範囲内に含まれる、1,2,3,4,5,6,7,8,9,10の各数をを含むものと考慮されるべきである。このことは、本発明の好適な、及び変更された実施形態の記述を完成する。当業者は、本明細書に記載された具体的な実施形態の等価物を認識するであろうが、そのような等価物も本明細書に添付された特許請求の範囲に包含されることが意図される。"